(57)【特許請求の範囲】
【請求項１】
超臨界二酸化炭素を反応媒体として、水素と、Ｐｄ担持触媒又はＲｈ担持触媒を用いて、脂肪族又は芳香族のニトリル又はジニトリルから選択される有機ニトリル化合物を水素化してその水素化物を製造する方法。
【請求項２】
Ｐｄ／ＭＣＭ−４１触媒を用いて、ベンゾニトリルを水素化してベンジルアミンを製造する、請求項１に記載の方法。
【請求項３】
Ｒｈ／Ａｌ２Ｏ３触媒を用いて、アジポニトリルを水素化して、６−アミノカプロニトリルを製造する、請求項１に記載の方法。
【請求項４】
ＣＯ２圧が、８〜１０ＭＰａの範囲である、請求項１から３のいずれかに記載の方法。
【請求項５】
ＣＯ２圧を６〜１４ＭＰａの範囲で調整することにより、ベンジルアミン又はジベンジルアミンを製造する、請求項１又は２に記載の方法。
【請求項６】
ＣＯ２圧６〜１４ＭＰａの範囲に調整することによりベンジルアミンを製造し、さらに、ＣＯ２圧を８〜１４ＭＰａの範囲に調整することによりジベンジルアミンを製造する、請求項５に記載の方法。
【請求項７】
Ｈ２圧が、１〜４ＭＰａの範囲である、請求項１から６のいずれかに記載の方法。
【発明の詳細な説明】
【技術分野】
【０００１】
本発明は、超臨界二酸化炭素中における有機ニトリル化合物の水素化物の製造方法に関するものであり、さらに詳しくは、ベンゾニトリル、アジポニトリルなどの有機ニトリル化合物を、超臨界二酸化炭素（ｓｃＣＯ２）を使用して、いかなる添加剤も用いることなく、Ｐｄ／ＭＣＭ−４１触媒又はＲｈ／Ａｌ２Ｏ３触媒を用いて、たとえば、ベンゾニトリルを高選択率（９０．９％）でベンジルアミンに水素化し、アジポニトリルを高転化率及び高選択率（選択率１００％）で６−アミノカプロニトリルに水素化することを可能とする有機ニトリル化合物の水素化物の製造方法に関するものである。
【背景技術】
【０００２】
超臨界二酸化炭素（ｓｃＣＯ２）は、迅速かつ選択的な有機合成に供される有望な「グリーン」反応媒体であり、過去数年間にわたり、いくつかの不均一系触媒反応が超臨界二酸化炭素媒体中で行われ、好結果が得られている。その多くは、従来の有機溶媒中で行った場合と比較して、選択率が高いだけでなく、反応速度がより速く、かつ生成物分布が異なる例が報告されている［非特許文献１］。
【０００３】
観測された高い選択率の原因は、ＣＯ２に関して報告された溶媒属性や、興味深い超分子相互作用についての理解の最近の進展に鑑みて、重要であり、それは、物質移動制限のような、従来の均一系及び不均一系の触媒に伴う問題点を克服する、大きな可能性を有する。そうした問題点は、気相中及び液相中の反応物間で頻繁に生じるが、ＣＯ２中における反応は、主に圧力及び温度により変化する。
【０００４】
ＣＯ２と基質又は触媒との化学的相互作用は、選択率を制御することの可能性を提供する。たとえば、アミンは、ＣＯ２と反応してカルバミン酸又はアンモニウムカルバメートを生成することができる。したがって、アミン基を保護することにより、反応の選択率を改良したり、さらには、触媒の失活を防止したりする可能性を期待することができる。
【０００５】
ニトリルからアミンへの水素化は、工業的に重要なプロセスであり、一般的には、高い水素圧を用いて、液相中で行われる［非特許文献２］。アミンは、医薬品工業、農薬工業、及びプラスチック工業で中間体として使用される。たとえば、ベンジルアミンは、ビタミンＨ（ビオチン）のようないくつかの薬剤で、アミド、イソシネート、写真材料用中間体［非特許文献３］、及びジベンジルアミン（腐食防止剤としても使用される）の製造で、ガソリン添加剤の製造で、医薬品工業で、ＳＢＲゴムの製造におけるゴム及びタイヤの配合で、利用される［非特許文献４〜６］。一方、アジポニトリルの水素化により得られる６−アミノカプロニトリルは、同様に周知の工業上魅力的なナイロン−６の製造に供されるモノマーである。
【０００６】
ベンゾニトリルの水素化は、均一系触媒［非特許文献７］、及び不均一系触媒［非特許文献８］を用いて研究されてきた。均一系触媒の場合、第一級アミンへの選択率は高いが、触媒／生成物の分離の困難を伴う。均一系触媒と比較して、不均一系触媒は、第一級アミンへの不十分な選択率を呈する。したがって、第一級アミンの選択率を増大させるためにＮＨ３を適用することは、不均一系触媒反応で最も多く使用される技術である［非特許文献９］。
【０００７】
しかしながら、ＮＨ３は、加圧貯蔵のようないくつかの問題点を有し、しかも必要量が多いので、環境上及び経済上の問題を生じる。さらには、第一級アミンの高選択率を達成するために、ＨＣｌ、ＣＨ３ＣＯＯＨ、及び酸無水物のような、さまざまな酸が、Ｐｄ／Ｃ触媒又はラネーＮｉ触媒とともに使用されて来た［非特許文献１０］。そのほかに、高温の反応条件、及び過酷な反応条件、Ｎｉ、Ｃｏ、Ｆｅ、Ｐｔ、Ｐｄ、Ｒｕ、及びＲｈのような、さまざまなタイプの金属の使用も、また、第一級アミンの選択率の増大の一翼を担っている［非特許文献１１］。
【０００８】
Ｖｏｌｆ及びＰａｓｅｋ［非特許文献１２］は、液相中におけるニトリルの水素化について検討し、Ｎｉ及びＣｏが、第一級アミンの製造に最良の選択肢であり、いくつかの添加剤を必要とすることを示した。最近、Ｈｅｇｅｄｕｅｓら［非特許文献１３］も、また、ジクロロメタン／水中で、１０％Ｐｄ／Ｃ触媒を用いて、酸性添加剤としてのＮａＨ２ＰＯ４を使用して、ベンジルアミンの高選択率（９５％）を達成した。
【０００９】
言うまでもなく、選択率を増大させるために添加剤を用いると、廃棄物問題を生じ、添加剤がリサイクルされない場合、プロセス費用が増大し、生成物の分離が妨害され、特定の運転回数後の触媒効率が低下するので、工業規模で容易に実施することは困難である。液相水素化の代わりに、Ｘｉｅらは、ベンゾニトリルの水素化のために不均一系触媒（ＮｉＣｌ２／ＮａＢＨ４触媒の溶液）及び均一系触媒（ＲｈＨ（Ｐ−ｉ−Ｐｒ３）３）とともにＣＯ２＋エタノール（ガス膨張液体）媒体を使用し［非特許文献１４］、ＣＯ２の保護的役割を説明した。
【００１０】
ベンゾニトリルと同様に、アジポニトリルの水素化は、文献量が多いことからわかるように、非常に重要である［非特許文献１５］。反応は、通常の有機溶媒中、高い水素圧で行われ、最も頻繁に用いられる触媒は、ラネーＮｉである。いくつかの問題点（脆弱、取扱い困難、環境上有害）が原因で、ラネーＮｉ触媒は、Ｎｉ／ＭｇＯ触媒、Ｒｈ／Ａｌ２Ｏ３触媒、及びＮｉ／Ａｌ２Ｏ３触媒で置き換えられてきた。さらには、ＰＶＰ中に包埋されたＲｈは、６−アミノカプロニトリルの形成に関して選択性の高い触媒であるが（８５％）、転化率が低い（３３％）ことが報告された。
【００１１】
さらにまた、Ｍａｒｅｓら［非特許文献１６］は、純ＮＨ３媒体中で、Ｒｈ／ＭｇＯが、６−アミノカプロニトリルの形成に関して選択性があることを見いだした（選択率９４．１％、転化率７０％）。アジポニトリルの水素化は、高選択率を達成すべく気相条件でも研究されているが、結果は不満足なものであった［非特許文献１７］。これまで、ｓｃＣＯ２中におけるアジポニトリルの水素化に関する文献は、見当たらない。
【先行技術文献】
【非特許文献】
【００１２】
【非特許文献１】Ｂａｉｋｅｒ，Ｃｈｅｍ．Ｒｅｖ．，１９９９，９９，４５３；Ａ．Ｆｕｒｓｔｎｅｒ，Ｌ．Ａｃｋｅｒｍａｎｎ，Ｋ．Ｂｅｃｋ，Ｈ．Ｈｏｒｉ，Ｄ．Ｋｏｃｈ，Ｋ．Ｌａｎｇｅｍａｎ，Ｍ．Ｌｉｅｂｌ，Ｃ．Ｓｉｘ  ａｎｄ  Ｗ．Ｌｅｉｔｎｅｒ，Ｊ．Ａｍ．Ｃｈｅｍ．Ｓｏｃ．，２００１，１２３，９０００；Ｋ．Ｗｉｔｔｍａｎｎ，Ｗ．Ｗｉｓｎｉｅｗｓｋｉ，Ｒ．Ｍｙｎｏｔｔ，Ｗ．Ｌｅｉｔｎｅｒ，Ｃ．Ｌ．Ｋｒａｎｅｍａｎｎ，Ｔ．Ｒｉｓｃｈｅ，Ｐ．Ｅｉｌｂｒａｃｈｔ，Ｓ．Ｋｌｕｗｅｒ，Ｊ．Ｍ．Ｅｒｎｓｔｉｎｇ  ａｎｄ  Ｃ．Ｊ．Ｅｌｓｅｖｉｅｒ，Ｃｈｅｍ．−Ｅｕｒ．Ｊ．，２００１，７，４５８４
【非特許文献２】Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，ｆｉｆｔｈ  ｒｅｖ．ｅｄ．，Ｖｏｌ．Ａ２，ＶＣＨ  Ｖｅｒｌａｇ，Ｗｅｉｎｈｅｉｍ，１９８５，ｐ．１
【非特許文献３】Ａ．Ｋｌｅｅｍａｎｎ，Ｊ．Ｅｎｇｅｌ，Ｂ．Ｋｕｔｓｃｈｅｒ，Ｄ．Ｒｅｉｃｈｅｒｔ，Ｐｈａｒｍａｃｅｕｔｉｃａｌ  Ｓｕｂｓｔａｎｃｅｓ：Ｓｙｎｔｈｅｓｅｓ，Ｐａｔｅｎｔｓ，Ａｐｐｌｉｃａｔｉｏｎｓ，ｆｏｕｒｔｈ  ｅｄ．，Ｓｔｕｔｔｇａｒｔ  Ｇｅｏｒｇ  Ｖｅｒｌａｇ，Ｎｅｗ  Ｙｏｒｋ，２００１
【非特許文献４】Ｂ．Ｗａｎｄｅｒｏｔｔ，Ｚ．Ｍｅｔａｌｌｋｄ．５６（１９６５）６３
【非特許文献５】Ｓ．Ｇｏｍｅｚ，Ｊ．Ａ．Ｐｅｔｅｒｓ，Ｊ．Ｃ．Ｖａｎ  ｄｅｒ  Ｗａａｌ，Ｗ．Ｚｈｏｕ，Ｔ．Ｍａｓｃｈｍｅｙｅｒ，Ｃａｔａｌ．Ｌｅｔｔ．，８４，２００２，１−４
【非特許文献６】Ｂｕｅｈｌｅｒ，Ｄ．Ｒ．，Ｋｅｉｓｔｅｒ，Ｇ．Ｐ．，Ｌｏｎｇ，Ｉ．Ｆ．，Ｄｕ  Ｐｏｎｔ  １９６９  ＵＳ  Ｐａｔ．３  ４６１  １６７
【非特許文献７】Ｔｏｔｉ，Ａ．；Ｆｒｅｄｉａｎｉ，Ｐ．；Ｓａｌｖｉｎｉ，Ａ．；Ｒｏｓｉ，Ｌ．；Ｇｉｏｌｌｉ，Ｃ．；Ｇｉａｎｎｅｌｌｉ，Ｃ．Ｃ．Ｒ．Ｃｈｉｍ．２００４，７，７６９−７７８；Ｂｉａｎｃｈｉｎｉ，Ｃ．；Ｄａｌ  Ｓａｎｔｏ，Ｖ．；Ｍｅｌｉ，Ａ．；Ｏｂｅｒｈａｕｓｅｒ，Ｗ．；Ｐｓａｒｏ，Ｒ．；Ｖｉｚｚａ，Ｆ．Ｏｒｇａｎｏｍｅｔａｌｌｉｃｓ  ２０００，１９，２４３３−２４４４；Ｃｈｉｎ，Ｃ．Ｓ．；Ｌｅｅ，Ｂ．Ｎ．Ｃａｔａｌ．Ｌｅｔｔ．１９９２，１４，１３５−１４０；Ｎｉｓｈｉｍｕｒａ，Ｓ．Ｈａｎｄｂｏｏｋ  ｏｆ  Ｈｅｔｅｒｏｇｅｎｅｏｕｓ  Ｃａｔａｌｙｔｉｃ  Ｈｙｄｒｏｇｅｎａｔｉｏｎ  ｆｏｒ  Ｏｒｇａｎｉｃ  Ｓｙｎｔｈｅｓｉｓ；Ｊｏｈｎ  Ｗｉｌｅｙ  ＆  Ｓｏｎｓ：Ｎｅｗ  Ｙｏｒｋ，２００１；Ｃｈａｐｔｅｒ  ７，ｐ  ２５４−２８５；Ｔ．Ｌｉ，Ｉ．Ｂｅｒｇｎｅｒ，Ｆ．Ｎｉｐａ  Ｈａｑｕｅ，Ｍ．Ｚｉｍｍｅｒ  Ｄｅ−Ｉｕｌｉｉｓ，Ｄ．Ｓｏｎｇ，Ｒ．Ｈ．Ｍｏｒｒｉｓ，Ｏｒｇａｎｏｍｅｔａｌｌｉｃｓ，２００７，２６，５９４０−５９４９
【非特許文献８】Ｘｉｅ，Ｘ．；Ｌｉｏｔｔａ，Ｃ．Ｌ．；Ｅｃｋｅｒｔ，Ｃ．Ａ．Ｉｎｄ．Ｅｎｇ．Ｃｈｅｍ．Ｒｅｓ．２００４，４３，７９０７−７９１１；Ｋｕｋｕｌａ，Ｐ．；Ｓｔｕｄｅｒ，Ｍ．；Ｂｌａｓｅｒ，Ｈ．−Ｕ．ＡｄＶ．Ｓｙｎｔｈ．Ｃａｔａｌ．２００４，３４６，１４８７−１４９３；Ｂｌａｓｅｒ，Ｈ．Ｕ．；Ｍａｌａｎ，Ｃ．；Ｐｕｇｉｎ，Ｂ．；Ｓｐｉｎｄｌｅｒ，Ｆ．；Ｓｔｅｉｎｅｒ，Ｈ．；Ｓｔｕｄｅｒ，Ｍ．ＡｄＶ．Ｓｙｎｔｈ．Ｃａｔａｌ．２００３，３４５，１０３−１５１；Ｇｏｍｅｚ，Ｓ．；Ｐｅｔｅｒｓ，Ｊ．Ａ．；Ｍａｓｃｈｍｅｙｅｒ，Ｔ．ＡｄＶ．Ｓｙｎｔｈ．Ｃａｔａｌ．２００２，３４４，１０３７
【非特許文献９】Ｃ．Ｆ．Ｗｉｎａｎｓ，Ｊ．Ａｍ．Ｃｈｅｍ．Ｓｏｃ．１９３９，６１，３５６６；Ａ．Ｍ．Ｃ．Ｆ．Ｃａｓｔｅｌｉｊｎｓ，Ｐ．Ｊ．Ｄ．Ｍａａｓ，ＥＰ  Ｐａｔｅｎｔ  ０６４４１７７，１９９５；Ｃ．Ｆ．Ｗｉｎａｎｓ，ＵＳ  Ｐａｔｅｎｔ  ２，２１７，６３０，１９４０
【非特許文献１０】Ｗ．Ｈ．Ｈａｒｔｕｎｇ，Ｊ．Ａｍ．Ｃｈｅｍ．Ｓｏｃ．１９２８，５０，３３７０；Ｅ．Ｍｉｌｌｅｒ，Ｊ．Ｍ．Ｓｐｒａｇｕｅ，Ｌ．Ｗ．Ｋｉｓｓｉｎｇｅｒ，Ｌ．Ｆ．ＭｃＢｕｒｎｅｙ，Ｊ．Ａｍ．Ｃｈｅｍ．Ｓｏｃ．１９４０，６２，２０９９；Ｗ．Ｈ．Ｃａｒｏｔｈｅｒｓ，Ｇ．Ａ．Ｊｏｎｅｓ，Ｊ．Ａｍ．Ｃｈｅｍ．Ｓｏｃ．１９２５，４７，３０５１
【非特許文献１１】Ｃ．Ｖ．Ｒｏｄｅ，Ｍ．Ａｒａｉ，Ｍ．Ｓｈｉｒａｉ，Ｙ．Ｎｉｓｈｉｙａｍａ，Ａｐｐｌ．Ｃａｔａｌ．Ａ  ｇｅｎｅｒａｌ，１９９７，１４８，４０５−４１３
【非特許文献１２】Ｖｏｌｆ，Ｊ．Ｐａｓｅｋ，ｉｎ：Ｌ．Ｃｅｒｖｅｎｙ（Ｅｄ．），Ｃａｔａｌｙｔｉｃ  Ｈｙｄｒｏｇｅｎａｔｉｏｎ，Ｅｌｓｅｖｉｅｒ，Ａｍｓｔｅｒｄａｍ，Ｓｔｕｄ．Ｓｕｒｆ．Ｓｃｉ．Ｃａｔａｌ．２７（１９８６）１０５−１４４
【非特許文献１３】Ｌ．Ｈｅｇｅｄｕｓ，Ｔ．Ｍａｔｈｅ，Ａｐｐｌ．Ｃａｔａｌ．Ａ：Ｇｅｎｅｒａｌ，２９６，２００５，２０９−２１５
【非特許文献１４】Ｘ．Ｘｉｅ，Ｃ．Ｌ．Ｌｉｏｔｔａ，Ｃ．Ｅｃｋｅｒｔ，Ｉｎｄ．Ｅｎｇ．Ｃｈｅｍ．Ｒｅｓ．２００４，４３，７９０７−７９１１
【非特許文献１５】Ｆ．Ｍｅｄｉｎａ，Ｐ．Ｓａｌａｇｒｅ，Ｊ．Ｅ．Ｓｕｅｉｒａｓ  ａｎｄ  Ｊ．Ｌ．Ｇ．Ｆｉｅｒｒｏ．Ｊ．Ｃａｔａｌ．１４２（１９９３），ｐ．３９２；Ｆ．Ｍｅｄｉｎａ，Ｐ．Ｓａｌａｇｒｅ，Ｊ．Ｅ．Ｓｕｅｉｒａｓ  ａｎｄ  Ｊ．Ｌ．Ｇ．Ｆｉｅｒｒｏ．Ｊ．Ｍｏｌ．Ｃａｔａｌ．８１（１９９３），ｐ．３６３；Ｆ．Ｍｅｄｉｎａ，Ｐ．Ｓａｌａｇｒｅ，Ｊ．Ｅ．Ｓｕｅｉｒａｓ  ａｎｄ  Ｊ．Ｌ．Ｇ．Ｆｉｅｒｒｏ．Ｊ．Ｃｈｅｍ．Ｓｏｃ．，Ｆａｒａｄａｙ  Ｔｒａｎｓ．８９  １８（１９９３），ｐ．３５０７；Ｆ．Ｍｅｄｉｎａ，Ｐ．Ｓａｌａｇｒｅ，Ｊ．Ｅ．Ｓｕｅｉｒａｓ  ａｎｄ  Ｊ．Ｌ．Ｇ．Ｆｉｅｒｒｏ．Ｊ．Ｃｈｅｍ．Ｓｏｃ．，Ｆａｒａｄａｙ  Ｔｒａｎｓ．８９  ２１（１９９４），ｐ．３９８１；Ｘ．Ｙｕ，Ｈ．Ｌｉ  ａｎｄ  Ｊ．Ｆ．Ｄｅｎｇ．Ａｐｐｌ．Ｃａｔａｌ．Ａ：Ｇｅｎ．１９９（２０００），Ｐ．１９１；Ｈ．Ｌｉ，Ｙ．Ｘｕ，Ｈ．Ｌｉ  ａｎｄ  Ｊ．Ｆ．Ｄｅｎｇ．Ａｐｐｌ．Ｃａｔａｌ．Ａ：Ｇｅｎ．２１６（２００１），ｐ．５１；Ｈ．Ｌｉ，Ｙ．Ｘｕ  ａｎｄ  Ｊ．Ｆ．Ｄｅｎｇ．Ｎｅｗ  Ｊ．Ｃｈｅｍ．１１（１９９９），ｐ．１０５９
【非特許文献１６】Ｆ．Ｍａｒｅｓ，Ｊ．Ｅ．Ｇａｌｌｅ，Ｓ．Ｅ．Ｄｉａｍｏｎｄ  ａｎｄ  Ｆ．Ｊ．Ｒｅｇｉｎａ．Ｊ．Ｃａｔａｌ．１１２（１９８８），ｐ．１４５
【非特許文献１７】Ｘ．Ｙｕ，Ｈ．Ｌｉ  ａｎｄ  Ｊ．Ｄｅｎｇ．Ａｐｐｌ．Ｃａｔａｌ．Ａ  １９９（２０００），ｐ．１９１；Ｈ．Ｌｉ，Ｙ．Ｘｕ，Ｈ．Ｌｉ  ａｎｄ  Ｊ．Ｆ．Ｄｅｎｇ．Ａｐｐｌ．Ｃａｔａｌ．Ａ  ２１６（２００１），ｐ．５１；Ｆ．Ｍｅｄｉｎａ，Ｐ．Ｓａｌａｇｒｅ，Ｊ．Ｅ．Ｓｕｅｉｒａｓ  ａｎｄ  Ｊ．Ｌ．Ｆｉｅｒｒｏ．Ｊ．Ｃｈｅｍ．Ｓｏｃ．Ｆａｒａｄａｙ  Ｔｒａｎｓ．９０（１９９４），ｐ．１４５５；．Ｈｕａｎｇ  ａｎｄ  Ｗ．Ｍ．Ｈ．Ｓａｃｈｔｌｅｒ．Ａｐｐｌ．Ｃａｔａｌ．Ａ  １８２（１９９９），ｐ．３６５
【非特許文献１８】Ｂ．Ｗ．Ｈｏｆｆｅｒ，Ｊ．Ａ．Ｍｏｕｌｉｊｎ，Ａｐｐｌ．Ｃａｔａｌ．Ａ：Ｇｅｎｅｒａｌ，２００９，３５２，１９３−２０１
【発明の概要】
【発明が解決しようとする課題】
【００１３】
本願発明は、超臨界二酸化炭素（ｓｃＣＯ２）中で、Ｐｄ触媒又はＲｈ触媒を用いて、いかなる添加剤も、有機溶媒も用いることなく、ベンゾニトリル、アジポニトリルなどの有機ニトリル化合物の水素化物を製造する方法を提供することを目的とするものである。
【課題を解決するための手段】
【００１４】
上記課題を解決するための本発明は、以下の技術手段から構成される。
（１）超臨界二酸化炭素を反応媒体として、水素と、Ｐｄ担持触媒又はＲｈ担持触媒を用いて、脂肪族又は芳香族のニトリル又はジニトリルから選択される有機ニトリル化合物を水素化してその水素化物を製造する方法。
（２）Ｐｄ／ＭＣＭ−４１触媒を用いて、ベンゾニトリルを水素化してベンジルアミンを製造する、前記（１）に記載の方法。
（３）Ｒｈ／Ａｌ２Ｏ３触媒を用いて、アジポニトリルを水素化して、６−アミノカプロニトリルを製造する、前記（１）に記載の方法。
（４）ＣＯ２圧が、８〜１０ＭＰａの範囲である、前記（１）から（３）のいずれかに記載の方法。
（５）ＣＯ２圧を６〜１４ＭＰａの範囲で調整することにより、ベンジルアミン又はジベンジルアミンを製造する、前記（１）又は（２）に記載の方法。
（６）ＣＯ２圧６〜１４ＭＰａの範囲に調整することによりベンジルアミンを製造し、さらに、ＣＯ２圧を８〜１４ＭＰａの範囲に調整することによりジベンジルアミンを製造する、前記（５）に記載の方法。
（７）Ｈ２圧が、１〜４ＭＰａの範囲である、前記（１）から（６）のいずれかに記載の方法。
【００１５】
次に、本発明について更に詳細に説明する。
本発明では、材料として、ベンゾニトリル、アジポニトリルなどの脂肪族及び芳香族系ニトリルやジニトリル化合物、二酸化炭素が用いられ、また、触媒としては、Ｐｄ／Ｃ、Ｐｄ／Ａｌ２Ｏ３、Ｐｔ／ＳｉＯ２、Ｒｈ／Ｃ、Ｒｈ／Ａｌ２Ｏ３、Ｐｄ／ＭＣＭ−４１、Ｐｔ／ＭＣＭ−４１、及びＲｈ／ＭＣＭ−４１触媒が用いられる。ニトリル化合物は、一般式
【００１６】
【化１】
0005565799.tif 000002
【００１７】
で表され、ｎは、１から２０までの整数、ｍは１から４の整数を表す。Ｒは、ＣＨ２で代表されるメチレン鎖や、ＣＨ２−Ｐｈ−ＣＨ２で代表されるフェニル基を含むアルキル鎖、そしてフェニル基を表す。ここで表されるアルキル鎖やフェニル基は更に置換基を有しても構わない。例えば、アジポニトリルは、ｎ＝４、ｍ＝２で表される。
【００１８】
触媒及び反応物を、反応器内に導入し、所要の温度に達した後、Ｈ２を導入し、それに続いて高圧液体ポンプを用いてＣＯ２を反応器内に仕込み、所望の圧力に調整する。生成物の液体を単に濾過により触媒から分離して、ＮＭＲ及びＧＣ−ＭＳにより同定し、続いて、キャピラリーカラムとフレームイオン化検出器とを備えたＧＣ（ＨＰ６８９０）を用いて定量分析を行い、選択率は、以下により算出する。
選択率％＝（生成物濃度／全生成物濃度）×１００
【００１９】
次に、有機ニトリル化合物として、ベンゾニトリル、アジポニトリルを代表例として説明するが、本発明は、有機ニトリル化合物であれば、適用可能であり、これらに限定されるものではない。サファイア窓を備えた１０ｍｌ高圧可視化セル内で、ベンゾニトリル、アジポニトリルを反応させる。内容物を撹拌するために、マグネティックスターラー上にセルを配置し、そして、可視化セル内の圧力を調整するために、圧力コントローラーに接続する。それに加えて、ベンゾニトリル及びアジポニトリルに対して、それぞれ５０℃及び８０℃の所望の温度を保持するために、温度コントローラーをも使用する。７〜１４ＭＰａの間でＣＯ２圧を変化させて、ベンゾニトリルの場合には、２ＭＰａ、及びアジポニトリルの場合には、４ＭＰａの一定水素圧で、基質を可視化セル内に導入し、相挙動をモニターする。
【００２０】
化２のスキーム１（ａ）及び１（ｂ）は、ｓｃＣＯ２中におけるベンゾニトリル及びアジポニトリルの水素化の予想反応経路を示している。ベンゾニトリル（ＢＮ）は、ベンジルアミン（ＢＡ）に水素化され、反応条件に依存して、それに続いて、ジベンジルアミン（ＤＢＡ）を生成する。一方、アジポニトリルの水素化からは、生成物として６−アミノカプロニトリル（ＡＣＮ）が生成する。
【００２１】
【化２】
0005565799.tif 000003
【００２２】
活性金属イオンの性質及び触媒の支持体は、活性及び特定の反応の生成物分布を記述する最も重要なパラメーターである。したがって、最初に、さまざまな触媒を用いて、ベンゾニトリル及びアジポニトリルの水素化を行ったが、実験反応条件下では、Ｐｄ触媒が、他のいずれの触媒よりも、ベンゾニトリルの水素化に関して効率的である。
【００２３】
Ｐｔ触媒及びＲｈ触媒を用いたときのベンゾニトリルの転化率は低く、１５〜３０％の範囲内であり、一方、Ｐｄ触媒を用いたときの転化率は比較的高く、Ｐｄ／Ｃ触媒では、１００％に達する。しかしながら、Ｐｄ／ＭＣＭ−４１を用いると、第一級アミンの顕著な選択率が得られ（９０．９％）、Ｐｄ／Ｃ触媒を用いると、第二級アミンがもっぱら形成される。
【００２４】
さまざまな貴金属触媒を用いて、アジポニトリルの水素化も行ったが、その生成物は、金属の性質に依存せずに、６−アミノカプロニトリルだけである。なかでも、Ｒｈ含有触媒は、転化率及び選択率が高いので、最も有望な触媒であると考えられる。Ｒｈ／Ａｌ２Ｏ３は、Ｒｈ／ＭＣＭ−４１と比較して、より良好な活性を示す。
【００２５】
ベンゾニトリルの水素化の反応パラメーターを調べるために、５０℃、かつ一定水素圧で、Ｐｄ／ＭＣＭ−４１触媒及びＰｄ／Ｃ触媒を用いて、ＣＯ２圧の影響及びＣＯ２なしの影響を調べると、ＣＯ２圧を８ＭＰａから１０ＭＰａに増大させると、Ｐｄ／ＭＣＭ−４１を用いた場合、ベンゾニトリルの転化率は、６４．９％から９０．２％に増大し、第一級アミンの選択率は、６４．９％から９０．９％に増大する。
【００２６】
圧力を１４ＭＰａまでさらに増大させると、転化率は、５１．５％の有意な減少を示し、第一級アミンへの選択率は、３０％に有意に減少する。
【００２７】
基質、水素、及びＣＯ２は、圧力が１０ＭＰａ超に増大すると、気液相から単一の均一相に変化する。ベンゾニトリルの転化率の減少は、媒体の単なる希釈効果に起因する。一方、ジベンジルアミンの選択率の増大は、触媒表面上のベンゾニトリルの濃度の増大に関連する。
【００２８】
ニトリルの水素化は、後記する化３のスキームに示される工程で行われる。この反応スキームによれば、第二級アミンは、第一級アミンへのイミンの求核付加ならびにそれに続くＮＨ３の脱離及びＣＮ基の水素化により生成される。より高いＣＯ２圧での第二級アミンの生成は、ｓｃＣＯ２中へのイミンの溶解性が高いことによる。
【００２９】
イミンは、ＣＯ２中にかなり可溶であり、かつその溶解性は、ＣＯ２圧とともに増大する。したがって、イミンの溶解性が増大すると、イミンと第一級アミンとの間の縮合工程及びそれに続く第二級アミンの生成に有利である。縮合工程は、中間体イミンの脱着前に金属表面上で進行する。したがって、単にＣＯ２圧を調整することにより、生成物分布を変化させることができる。
【００３０】
Ｐｄ／Ｃ触媒は、ジベンジルアミンへの選択性がある。第一級アミンへの最高選択率（４４．７％）は、８ＭＰａで達成されるが、圧力が１４ＭＰａに増大すると、０．０％に減少する。ＣＯ２なしで、反応を行った場合、転化率（１８％）の著しい減少は、おそらく物質移動制限に起因する。
【００３１】
同一反応条件下でのＰｄ／ＭＣＭ−４１触媒とＰｄ／Ｃ触媒との間のこの活性差は、担体効果に由来する可能性がある。周知のごとく、Ｃ担体は、ＭＣＭ−４１と比較して、かなり酸性である。担体の酸性度は、ニトリルの水素化に関して議論の余地のある問題である。
【００３２】
アジポニトリルを水素化すると、ＣＯ２圧に依存せずに６−アミノカプロニトリルだけが生成される。しかしながら、転化率は、圧力によって強く影響される。ＣＯ２圧を６ＭＰａから８ＭＰａに増大させると、アジポニトリルの転化率は、約４６％から１００％に変化し、圧力が８ＭＰａを超えると、減少し始める。
【００３３】
ＣＯ２圧の増大に伴う転化率の減少は、溶媒とニトリル基との相互作用（これは、化合物の反応性を決定付ける）、及び単なる希釈効果、に関連すると思われ、２個のニトリル基の共吸着は、起こりそうにない。したがって、ニトリル基の一方が、最初にアミンに選択的に水素化され、そして、類似の基が存在するために、同一の活性部位に対して、ジニトリルとアミノニトリルとの間の競合が増大される。
【００３４】
周知のごとく、Ｒｕ金属は、表面上へのニトリル種の吸着を促進し、最も可能性の高い律速工程は、水素移動が起こると思われる脱着である。したがって、この特定の基質を水素化するために、基質の吸着と生成物の脱着との間の適正バランスにより、最大水素化速度を得ることが期待されるが、現状では、ＣＯ２圧の増大に伴う基質の溶解性の増大に起因して、触媒表面上へのアジポニトリルの吸着速度は、アミンの脱着速度よりも大きいので、転化率の減少を生じる。
【００３５】
Ｐｄ／ＭＣＭ−４１触媒及びＰｄ／Ｃ触媒を用いたベンゾニトリルの水素化に及ぼす水素圧変化の影響は、水素圧が１ＭＰａから４ＭＰａに増大すると、ベンゾニトリルの転化率は、Ｐｄ／ＭＣＭ−４１を用いた場合、４４．２％から９５％に増大されるが、ベンジルアミンの選択率は、６０％に低減される。
【００３６】
同様に、転化率は、また、Ｐｄ／Ｃ触媒の場合にも、水素圧とともに４１．９％から１００％に変化する。しかしながら、ベンジルアミンへの選択率は、１ＭＰａから４ＭＰａへの水素圧の増大に伴って、７０％から０％に低減される。
【００３７】
アジポニトリルの水素化の転化率プロファイルは、ベンゾニトリルと同一の傾向を示し、水素圧を１ＭＰａから４ＭＰａに増大させると媒体中の水素濃度が増大し、結果的に、転化率が２８．４％から１００％に増大される。しかしながら、６−アミノカプロニトリルからヘキサメチレンジアミンへのさらなる水素化は、観測されない。
【００３８】
反応の生成物分布は、触媒系の使用条件及び触媒表面上での中間体種の安定性と密接に関連するが、反応時間は、反応の速度論に関する概念を提供しうる重要なパラメーターである。水素化速度は、Ｐｄ／ＭＣＭ−４１と比較して、Ｐｄ／Ｃを用いた方が速い。たとえば、Ｐｄ／Ｃは、２時間以内の反応で、７４％の転化率を示すが、Ｐｄ／ＭＣＭ−４１では、４４％の転化率が達成されたにすぎない。いずれの場合も、反応条件は同一であるので、これらの結果は、（ｉ）担体の酸性度、（ｉｉ）金属粒子のサイズ、及び（ｉｉｉ）金属イオンの酸化状態、に関連すると思われる。Ｃ担体の酸性度は、ＭＣＭ−４１よりも大きく、ジベンジルアミンに至る反応の選択率に影響を及ぼす。
【００３９】
金属粒子のサイズは、触媒のＸＲＤパターンを用いた粒子サイズ分析（シェラー式の適用）から、Ｐｄ／Ｃは、約５６ｎｍのより大きい粒子を有し、一方、Ｐｄ／ＭＣＭ−４１は、約１６ｎｍのＰｄ粒子を含有する。特に、反応がいくつかの隣接表面原子を必要とする場合、密に充填された平面の寄与は、粒子サイズの増大に伴って増大し、表面構造のこうした改質は、異なる反応性をもたらす可能性がある。
【００４０】
したがって、本発明者らは、異なるＰｄサイズを有するＰｄ／ＭＣＭ−４１を用いて、反応を行った。その結果は、図５に示される。検討した粒子サイズの範囲は狭いが（１６〜２５ｎｍ）、それにもかかわらず、ここで用いられた反応条件下で、触媒活性の差異により、ベンゾニトリルの水素化の構造敏感性が予想されることは明らかである。反応性のこうした変動は、表面Ｐｄ粒子の電子状態及び反応物の吸着特性の差異に起因する可能性がある。
【００４１】
より大きい粒子の触媒活性は、反応物の吸着強度が高いより小さい粒子と比較してより大きいが、これらの２種の触媒を区別するもう１つのパラメーターは、Ｐｄの酸化状態である。仮焼Ｐｄ／ＭＣＭ−４１のＸＲＤパターンから、ＰｄＯの存在が示唆される。一方、Ｐｄ／Ｃは、Ｐｄ０を含有する。しかしながら、ＭＣＭ−４１に担持されたＰｄＯは、水素の存在下で容易に還元されるので、Ｐｄ０に還元されたと思われる。したがって、Ｐｄ粒子サイズの差異は、Ｐｄ／Ｃ触媒を用いた方が、反応速度が速いことの理由になりうる。
【００４２】
アジポニトリルの転化率は、反応時間とともに増大し、全転化は、４時間の反応時間内で達成可能である。しかしながら、６−アミノカプロニトリルが唯一の生成物である場合、生成物の選択率に及ぼす反応時間の影響は、まったく観測されない。
【００４３】
アジポニトリルの液相水素化では、類似のＲｈ／Ａｌ２Ｏ３触媒もまた、時間とともに転化率の増大を示すが、それに加えて、６−アミノカプロニトリルからヘキサメチレンジアミンへのさらなる水素化が起こる。ヘキサメチレンジアミンの生成を調べるために反応時間を２４時間まで延長しても、６−アミノカプロニトリルの選択率は一定に保たれる。
【００４４】
さらにまた、本方法は、類似の反応条件下でヘキサンニトリル（−ＣＮ基は１個だけ）及びテレフタロニトリルの水素化にも拡張され、前者は、ヘキサンアミンに水素化されるが、後者は、４−アミノメチルベンゾニトリルで停止する。これは、１個のニトリル基だけが触媒表面に吸着可能であり、ジニトリルとアミノニトリルとの競合が反応の選択率を決定付けることに起因する。
【００４５】
Ｐｄ／ＭＣＭ−４１触媒及びＰｄ／Ｃ触媒による、ベンゾニトリルの水素化に及ぼす温度の影響については、Ｐｄ／ＭＣＭ−４１を用いた場合、温度が３５℃から７０℃に変化するにつれて、反応速度が増大するとともに、ベンジルアミンへの選択率が９１．６％から４０％に減少する。Ｐｄ／Ｃでは、ベンゾニトリルの転化率、さらにはジベンジルアミンへの選択率も、また、温度とともに増大される。
【００４６】
アジポニトリルの水素化に及ぼす温度のプラスの影響も、温度が低い場合（３５℃）、転化率は非常に低い（５．２％）。反応系の温度を５０℃から８０℃に上昇させると、６−アミノカプロニトリルの生成速度は、５２．５％から１００％に有利に増大され、９０℃まで一定に保たれる。しかしながら、生成物の選択率に及ぼす温度の影響は、まったくない。
【００４７】
いずれの場合も、反応温度は、転化率に影響を及ぼすが、このことは、基質−水素−ＣＯ２の相挙動により説明可能である。ｓｃＣＯ２中では、温度を変更すると、媒体の密度が変化するので、単一相が二相に分離する可能性がある。転化率の増大は、液相中、さらには気相中における反応速度の劇的な増大に起因し、これにより、相分離のマイナスの影響が補償される。
【００４８】
不均一系触媒は、再利用のために、単に濾過により、それを分離し、リサイクルしたところ、両方のニトリルで、触媒の再利用が可能であることが示唆されるが、これは、ニトリルの水素化時における金属部位のブロッキングによる触媒失活の主な理由の１つであり、この事実は、イミン中間体が、ｓｃＣＯ２中への高い溶解性を有することにより、立証される。
【００４９】
本発明においては、ｓｃＣＯ２は、ベンゾニトリル及びアジポニトリルから、それらの対応するアミンへの水素化を促進する有望な媒体であることが実証された。いかなる添加剤も用いることなく、Ｐｄ／ＭＣＭ−４１触媒を用いて、ベンゾニトリルの水素化から第一級アミンへの高い転化率（９０．２％）及び選択率（９１％）が達成される。ベンゾニトリルでは、ＣＯ２圧、粒子サイズ、及び担体の性質は、第一級アミンの選択率を決定する最も重要なパラメーターである。単にＣＯ２圧の調整及び中性ＭＣＭ−４１から酸性Ｃへの担体の変更を行うだけで、もう１つの重要な化合物ジベンジルアミンが生成される。
【００５０】
さらには、ＣＯ２圧は、また、アジポニトリルの転化率を増大させる効果的な役割も果たす。ＣＯ２圧及び温度に依存して、Ｒｈ／Ａｌ２Ｏ３触媒を用いて、アジポニトリルから６−アミノカプロニトリル（ナイロン６６に非常に重要な化合物；１００％）への完全転化が達成される。触媒は、両方とも、リサイクルして好結果を得ることが可能である。ここに提示された本発明の方法は、ベンゾニトリル、アジポニトリルなどの脂肪族及び芳香族系ニトリルやジニトリル化合物などの有機ニトリル化合物を水素化するためのクリーンな化学プロセスのさらなる改良を行うのにきわめて好適なものとして有用である。
【発明の効果】
【００５１】
本発明により、次のような効果が奏される。
（１）ベンゾニトリル及びアジポニトリルなどの有機ニトリル化合物の水素化時に、超臨界二酸化炭素（ｓｃＣＯ２）を使用して、いかなる添加剤も用いることなく、Ｐｄ／ＭＣＭ−４１触媒又はＲｈ／Ａｌ２Ｏ３触媒を用いて、たとえば、ベンゾニトリルを高選択率（９０．９％）でベンジルアミンに水素化し、アジポニトリルを高転化率及び高選択率（選択率１００％）で６−アミノカプロニトリルに水素化することができる。
（２）転化率に及ぼすＣＯ２圧の強い影響が両方のニトリルで観測され、ＣＯ２圧が８ＭＰａから１０ＭＰａに増大するにつれて転化率は増大し、８〜１０Ｍｐａの近傍で最大値に達した後、減少するが、このことは、アジポニトリルでより顕著である。
（３）さらには、単にＣＯ２圧を調整することにより、ベンジルアミン又はジベンジルアミンを得ることが可能であり、たとえば、より低い圧力領域では、保護剤としてのＣＯ２作用により、第一級アミンが生成され、より高い圧力では、第一級アミンの収率さらにはＣＯ２中へのイミン中間体の溶解性が増大して、ジベンジルアミンの選択率が高くなる。
（４）この結果から、ｓｃＣＯ２の存在がベンジルアミンの生成に不可欠であり、かつプロセスが構造敏感性である。
（５）アジポニトリルからの６−アミノカプロニトリルの選択率は、ＣＯ２圧にも、反応時間、Ｈ２圧の変化、温度のような他の反応パラメーターにも依存しない。
（６）溶媒とニトリル基との相互作用及び触媒の同一の活性部位に対するジニトリルとアミノニトリルとの改善された競合により、それぞれ、アミノニトリル生成物のより高い転化率及び選択率が得られる。
【図面の簡単な説明】
【００５２】
【図１】（ａ）Ｐｄ／ＭＣＭ−４１及び（ｂ）Ｐｄ／Ｃを用いたベンゾニトリルの水素化の転化率及び選択率に及ぼすＣＯ２圧の影響を示す。反応条件は、触媒＝０．１ｇ、基質＝１．０ｇ、温度＝５０℃、ＰＨ２＝２ＭＰａ、及び反応時間＝４時間である。
【図２】Ｒｈ／Ａｌ２Ｏ３触媒を用いたアジポニトリルの水素化の転化率に及ぼすＣＯ２圧の影響を示す。反応条件は、触媒＝０．１ｇ、基質＝１．０ｇ、温度＝８０℃、ＰＨ２＝４ＭＰａ、及び反応時間＝４時間である。
【図３】（ａ）Ｐｄ／ＭＣＭ−４１及び（ｂ）Ｐｄ／Ｃを用いたベンゾニトリルの水素化のＨ２圧の変化を示す。反応条件は、触媒＝０．１ｇ、基質＝１．０ｇ、温度＝５０℃、ＰＣＯ２＝１０ＭＰａ、及び反応時間＝４時間である。
【図４】（ａ）Ｐｄ／ＭＣＭ−４１及び（ｂ）Ｐｄ／Ｃを用いたベンゾニトリルの水素化に及ぼす時間変化の影響を示す。反応条件は、触媒＝０．１ｇ、基質＝１．０ｇ、温度＝５０℃、ＰＨ２＝２ＭＰａ、及びＰＣＯ２＝１０ＭＰａである。
【図５】ベンゾニトリルの転化率に及ぼす粒子サイズの影響を示す。
【図６】時間変化させたアジポニトリルの水素化を示す。反応条件は、触媒＝０．１ｇ、基質＝１．０ｇ、温度＝８０℃、及びＰＨ２＝４ＭＰａである。
【発明を実施するための形態】
【００５３】
次に、実施例に基づいて本発明を具体的に説明するが、本発明は、以下の実施例によって何ら限定されるものではない。
【実施例１】
【００５４】
１．実験方法
（１）材料
ベンゾニトリル（和光純薬）及びアジポニトリル（Ａｌｄｒｉｃｈ）は、入手したままの状態で使用した。二酸化炭素（＞９９．９９％）は、日本酸素株式会社により供給された二酸化炭素を用いた。１％Ｐｄ／Ｃ、５％Ｐｄ／Ａｌ２Ｏ３、１％Ｐｔ／ＳｉＯ２、及び５％Ｒｈ／Ｃは、Ａｌｄｒｉｃｈ製であり、５％Ｒｈ／Ａｌ２Ｏ３は、和光純薬製である。Ｐｄ／ＭＣＭ−４１、Ｐｔ／ＭＣＭ−４１、及びＲｈ／ＭＣＭ−４１触媒は、本発明者らの研究室で合成したものである。
【００５５】
（２）触媒活性
Ｐｄ−ＭＣＭ−４１触媒を用いて、５０℃で、ベンゾニトリルの水素化について調べ、一方、８０℃におけるアジポニトリルの水素化では、５％Ｒｈ／Ａｌ２Ｏ３触媒を使用した。熱風循環式オーブン内に配置された５０ｍｌステンレス鋼製バッチ反応器内で、すべての反応を行った。その方法については、簡潔に述べると次のとおりである。
【００５６】
０．１ｇの触媒及び１．０ｇの反応物を、反応器内に導入した。所要の温度に達した後、Ｈ２を導入し、それに続いて高圧液体ポンプを用いてＣＯ２を反応器内に仕込み、次に、所望の圧力に調整した。生成物の液体を単に濾過により触媒から分離して、ＮＭＲ及びＧＣ−ＭＳにより同定し、続いて、キャピラリーカラムとフレームイオン化検出器とを備えたＧＣ（ＨＰ６８９０）を用いて定量分析を行った。本明細書に記載したすべての結果に関して、選択率は、以下により算出した。
選択率％＝（生成物濃度／全生成物濃度）×１００
【００５７】
（３）相挙動の検討
サファイア窓を備えた１０ｍｌ高圧可視化セル内で、ベンゾニトリル及びアジポニトリルの相挙動を調べた。内容物を撹拌するために、マグネティックスターラー上にセルを配置し、そして、可視化セル内の圧力を調整するために、圧力コントローラーに接続した。それに加えて、ベンゾニトリル及びアジポニトリルに対して、それぞれ５０℃及び８０℃の所望の温度を保持するために、温度コントローラーを使用した。７〜１４ＭＰａの間でＣＯ２圧を変化させて、ベンゾニトリルの場合には、２ＭＰａ、及びアジポニトリルの場合には、４ＭＰａの一定水素圧で、基質を、可視化セル内に導入し、相挙動をモニターした。
【００５８】
化２のスキーム（ａ）及び（ｂ）は、ｓｃＣＯ２中におけるベンゾニトリル及びアジポニトリルの水素化の予想反応経路を示している。ベンゾニトリル（ＢＮ）は、ベンジルアミン（ＢＡ）に水素化され、反応条件に依存して、それに続いて、ジベンジルアミン（ＤＢＡ）を生成する。一方、アジポニトリルの水素化からは、生成物として、６−アミノカプロニトリル（ＡＣＮ）のみが検出された。
【００５９】
（４）触媒のスクリーニング
活性金属イオンの性質及び触媒の支持体は、活性及び特定の反応の生成物分布を記述する最も重要なパラメーターである。したがって、最初に、さまざまな触媒を用いて、ベンゾニトリル及びアジポニトリルの水素化を行った。その結果を表１に示す。これらの結果から明らかなように、実験反応条件下では、Ｐｄ触媒が、他のいずれの触媒よりも、ベンゾニトリルの水素化に関して効率的であった。
【００６０】
【表１】
0005565799.tif 000004
【００６１】
Ｐｔ触媒及びＲｈ触媒を用いたときのベンゾニトリルの転化率は低く、１５〜３０％の範囲内であり（項目４〜８）、一方、Ｐｄ触媒を用いたときの転化率は比較的高く、Ｐｄ／Ｃ触媒では、１００％に達する。しかしながら、Ｐｄ／ＭＣＭ−４１を用いると、第一級アミンの顕著な選択率が得られ（９０．９％）、Ｐｄ／Ｃ触媒を用いると、第二級アミンが形成される。したがって、本発明者らは、さらなる実験のために、Ｐｄ／ＭＣＭ−４１を選択し、その結果を、Ｐｄ／Ｃ触媒と比較した。
【００６２】
種々の貴金属触媒を用いて、アジポニトリルの水素化を行った。その生成物は、金属の性質に依存せずに、６−アミノカプロニトリルだけであった。中でも、Ｒｈ含有触媒は、転化率及び選択率が高いので、最も有望な触媒であると考えられる。したがって、種々の反応パラメーターを調べるために、市販のＲｈ／Ａｌ２Ｏ３（項目１６、転化率＝１００％）を利用した。これは、Ｒｈ／ＭＣＭ−４１（項目１７、転化率＝７８．３％）と比較して、より良好な活性を示す。
【００６３】
（５）ベンゾニトリルの水素化に及ぼすＣＯ２圧の影響
ベンゾニトリルの水素化の反応パラメーターを最適ないし好適化するために、５０℃、かつ一定水素圧で、Ｐｄ／ＭＣＭ−４１触媒及びＰｄ／Ｃ触媒を用いて、ＣＯ２圧の影響及びＣＯ２なしの場合の影響を調べた［図１（ａ）及び１（ｂ）］。その結果からわかるように、ＣＯ２圧を８ＭＰａから１０ＭＰａに増大させると、Ｐｄ／ＭＣＭ−４１を用いた場合、ベンゾニトリルの転化率は、６４．９％から９０．２％に増大し、第一級アミンの選択率は、６４．９％から９０．９％に増大した。
【００６４】
圧力を１４ＭＰａまでさらに増大させると、転化率は、５１．５％の有意な減少を示し、第一級アミンへの選択率は、３０％に有意に減少する。この過程は、可視化セルを介して、ＣＯ２及び反応物の相挙動を目視観測することにより説明可能である。
【００６５】
本実験の結果、基質、水素、及びＣＯ２は、圧力が１０ＭＰａ超に増大すると、気液相から単一の均一相に変化することが示された。ベンゾニトリルの転化率の減少は、媒体の単なる希釈効果に起因する。一方、ジベンジルアミンの選択率の増大は、触媒表面上のベンゾニトリルの濃度の増大に関連すると思われる。
【００６６】
ニトリルの水素化は、化３のスキームに示される工程で行われることが示された。この反応スキームによれば、第二級アミンは、第一級アミンへのイミンの求核付加ならびにそれに続くＮＨ３の脱離及びＣＮ基の水素化により生成される。より高いＣＯ２圧での第二級アミンの生成は、ｓｃＣＯ２中へのイミンの溶解性が高いことにより説明されると考えられる。
【００６７】
【化３】
0005565799.tif 000005
【００６８】
イミンは、ＣＯ２中にかなり可溶であり、かつその溶解性は、ＣＯ２圧とともに増大することが確認されている。したがって、イミンの溶解性が増大すると、イミンと第一級アミンとの間の縮合工程及びそれに続く第二級アミンの生成に有利である。縮合工程は、中間体イミンの脱着前に金属表面上で進行する。したがって、単にＣＯ２圧を調整することにより、生成物分布を変化させることが可能である。
【００６９】
同様に、図１（ｂ）から明らかなように、Ｐｄ／Ｃ触媒は、ジベンジルアミンへの選択性がある。第一級アミンへの最大の選択率（４４．７％）は、８ＭＰａで達成されたが、圧力が１４ＭＰａに増大すると、０．０％に減少する。その結果にしたがって、ＣＯ２なしで、反応を行ったところ［図１（ｂ）］、転化率（１８％）の著しい減少は、物質移動制限に起因することが明らかであった。
【００７０】
同一反応条件下でのＰｄ／ＭＣＭ−４１触媒とＰｄ／Ｃ触媒との間のこの活性差は、担体の効果に由来する可能性がある。周知のごとく、Ｃ担体は、ＭＣＭ−４１と比較して、かなり酸性である。担体の酸性度は、ニトリルの水素化に関して議論の余地のある問題である。一部の著者らは、酸性度が第二級アミンの生成に有利であると主張しており、他の著者らは、選択率になんら影響しないと報告している。ここに提示された結果では、酸性の担体を用いた場合、第二級アミンの生成に関してＣＯ２効果が顕著であることが示唆された。したがって、第一級アミンとイミンとの縮合を開始する酸性部位の役割は、無視できない。
【００７１】
（６）アジポニトリルの水素化に及ぼすＣＯ２圧の影響
アジポニトリルを水素化すると、ＣＯ２圧に依存せずに、６−アミノカプロニトリルだけが生成される。しかしながら、転化率は、圧力によって強く影響される。これは、図２に示される。その結果から明らかなように、ＣＯ２圧を６ＭＰａから８ＭＰａに増大させると、アジポニトリルの転化率は、約４６％から１００％に変化し、圧力が８ＭＰａを超えると、減少し始めた。
【００７２】
ＣＯ２圧の増大に伴う転化率の減少は、（ｉ）溶媒とニトリル基との相互作用（これは、化合物の反応性を決定付ける）、及び（ｉｉ）単なる希釈効果、に関連すると思われる。２個のニトリル基の共吸着は、起こりそうにない。したがって、ニトリル基の一方が、最初にアミンに選択的に水素化され、そして、類似の基が存在するために、同一の活性部位に対して、ジニトリルとアミノニトリルとの間の競合が増大される［非特許文献１８］。
【００７３】
周知のごとく、Ｒｕ金属は、表面上へのニトリル種の吸着を促進し、最も可能性の高い律速工程は、水素移動が起こると思われる脱着である。したがって、この特定の基質を水素化するために、基質の吸着と生成物の脱着との間の適正バランスにより、最大水素化速度を得ることが期待される。しかしながら、現状では、ＣＯ２圧の増大に伴う基質の溶解性の増大に起因して、触媒表面上へのアジポニトリルの吸着速度は、アミンの脱着速度よりも大きいので、転化率の減少を生じる。
【００７４】
（７）ベンゾニトリルの水素化に及ぼすＨ２圧の影響
図３（ａ）及び（ｂ）は、それぞれ、Ｐｄ／ＭＣＭ−４１触媒及びＰｄ／Ｃ触媒を用いたベンゾニトリルの水素化に及ぼす１ＭＰａから４ＭＰａへの水素圧変化の影響を示している。観測された最大の活性及び選択率に基づいて、温度（５０℃）及びＣＯ２圧（１０ＭＰａ）を一定に保持した。水素圧が１ＭＰａから４ＭＰａに増大すると、ベンゾニトリルの転化率は、Ｐｄ／ＭＣＭ−４１を用いた場合、４４．２％から９５％に増大されたが、ベンジルアミンの選択率は、６０％に低減された。
【００７５】
同様に、転化率は、また、Ｐｄ／Ｃ触媒の場合にも、水素圧とともに４１．９％から１００％に変化する。しかしながら、ベンジルアミンへの選択率は、１ＭＰａから４ＭＰａへの水素圧の増大に伴って、７０％から０％に低減された。したがって、ベンジルアミンの選択率に基づいて、ベンゾニトリルの水素化では、両触媒の圧力条件として、２ＭＰａを選択した。
【００７６】
（８）アジポニトリルの水素化に及ぼすＨ２圧の影響
アジポニトリルの水素化の転化率プロファイルは、ベンゾニトリルと同一の傾向を示す。水素圧を１ＭＰａから４ＭＰａに増大させると、媒体中の水素濃度が増大し、結果的に、転化率が２８．４％から１００％に増大された。しかしながら、６−アミノカプロニトリルからヘキサメチレンジアミンへのさらなる水素化は、まったく観測されなかった。
【００７７】
（９）反応時間
周知のごとく、反応の生成物分布は、触媒系の使用条件及び触媒表面上での中間体種の安定性と密接に関連する。反応時間は、反応の速度論に関する概念を提供しうる重要なパラメーターである。Ｐｄ／ＭＣＭ−４１及びＰｄ／Ｃを用いて、ベンゾニトリルの水素化に関して、反応時間の影響についても調べた。図４（ａ）及び（ｂ）は、時間による触媒活性の変化を示している。
【００７８】
観測によれば、水素化速度は、Ｐｄ／ＭＣＭ−４１と比較して、Ｐｄ／Ｃを用いた方が速い。たとえば、Ｐｄ／Ｃは、２時間以内の反応で、７４％の転化率を示すが、Ｐｄ／ＭＣＭ−４１では、４４％の転化率が達成されたにすぎない。いずれの場合も、反応条件は同一であるので、これらの結果は、（ｉ）担体の酸性度、（ｉｉ）金属粒子のサイズ、及び（ｉｉｉ）金属イオンの酸化状態、に関連すると思われる。既に記載したように、Ｃ担体の酸性度は、ＭＣＭ−４１よりも大きく、ジベンジルアミンに至る反応の選択率に影響を及ぼす。
【００７９】
次に考慮すべき点は、金属粒子のサイズである。それらの触媒のＸＲＤパターンを用いた粒子サイズ分析（シェラー式の適用）から明らかなように、Ｐｄ／Ｃは、約５６ｎｍのより大きい粒子を有し、一方、Ｐｄ／ＭＣＭ−４１は、約１６ｎｍのＰｄ粒子を含有する。Ｇａｌｖａｇｎｏらは、粒子サイズの変化に伴って、触媒性能が変化することを見いだし、金属粒子のサイズにより表面構造が異なることが原因であるとした。彼らの示唆したところによれば、特に、反応がいくつかの隣接表面原子を必要とする場合、密に充填された平面の寄与は、粒子サイズの増大に伴って増大し、表面構造のこうした改質は、異なる反応性をもたらす可能性がある。
【００８０】
したがって、本発明者らは、異なるＰｄサイズを有するＰｄ／ＭＣＭ−４１を用いて、反応を行った。その結果は、図５に示される。検討した粒子サイズの範囲は狭いが（１６〜２５ｎｍ）、それにもかかわらず、ここで用いられた反応条件下で、触媒活性の差異により、ベンゾニトリルの水素化の構造敏感性が予想されることは明らかである。反応性のこうした変動は、表面Ｐｄ粒子の電子状態及び反応物の吸着特性の差異に起因する可能性がある。
【００８１】
より大きい粒子の触媒活性は、反応物の吸着強度が高いより小さい粒子と比較してより大きい。これらの２種の触媒を区別するもう１つのパラメーターは、Ｐｄの酸化状態である。仮焼Ｐｄ／ＭＣＭ−４１のＸＲＤパターン（図示せず）から、ＰｄＯの存在が示唆された。一方、Ｐｄ／Ｃは、Ｐｄ０を含有する。しかしながら、ＭＣＭ−４１に担持されたＰｄＯは、水素の存在下で容易に還元されるので、Ｐｄ０に還元されたと思われる。したがって、Ｐｄ粒子サイズの差異は、Ｐｄ／Ｃ触媒を用いた方が、反応速度が速いことを説明する理由になりうる。
【００８２】
アジポニトリルの水素化に関する実験は、また、反応時間を変化させることによっても行われ、その結果は、図６に示される。その結果によれば、アジポニトリルの転化率は、反応時間とともに増大し、全転化は、４時間の反応時間内で達成可能である。しかしながら、６−アミノカプロニトリルが唯一の生成物である場合、生成物の選択率に及ぼす反応時間の影響は、まったく観測されなかった。
【００８３】
アジポニトリルの液相水素化では、類似のＲｈ／Ａｌ２Ｏ３触媒もまた、時間とともに転化率の増大を示すが、それに加えて、６−アミノカプロニトリルからヘキサメチレンジアミンへのさらなる水素化が起こった。ヘキサメチレンジアミンの生成を調べるために、反応時間を２４時間まで延長したが、６−アミノカプロニトリルの選択率は一定に保たれた。
【００８４】
さらにまた、本方法は、類似の反応条件下で、ヘキサンニトリル（−ＣＮ基は１個だけ）及びテレフタロニトリルの水素化にも拡張され、前者は、ヘキサンアミンに水素化されたが、後者は、４−アミノメチルベンゾニトリルで停止した。この場合も、こうした結果は、１個のニトリル基だけが触媒表面に吸着可能であり、ジニトリルとアミノニトリルとの競合が反応の選択率を決定付けることに起因する。
【００８５】
（１０）温度の影響
水素圧及びＣＯ２圧を、それぞれ一定の４ＭＰａ及び１０ＭＰａに保持して、３５℃、５０℃、及び７０℃で、Ｐｄ／ＭＣＭ−４１触媒及びＰｄ／Ｃ触媒を用いて、ベンゾニトリルの水素化に及ぼす温度の影響を調べた。Ｐｄ／ＭＣＭ−４１を用いた場合、温度が３５℃から７０℃に変化するにつれて、反応速度が増大するとともに、ベンジルアミンへの選択率が９１．６％から４０％に減少する。Ｐｄ／Ｃでは、ベンゾニトリルの転化率、さらにはジベンジルアミンへの選択率も、また、温度とともに増大された。
【００８６】
アジポニトリルの水素化に及ぼす温度のプラスの影響も、また、明瞭に観測された。固定ＣＯ２圧（８ＭＰａ）で、３５℃、５０℃、７０℃、８０℃、及び９０℃で、反応を行った。温度が低い場合（３５℃）、転化率は非常に低い（５．２％）。系の温度を、５０℃から８０℃に上昇させると、６−アミノカプロニトリルの生成速度は、５２．５％から１００％に有利に増大され、９０℃まで一定に保たれる。しかしながら、生成物の選択率に及ぼす温度の影響は、まったくなかった。
【００８７】
いずれの場合も、反応温度は、転化率に影響を及ぼした。このことは、基質−水素−ＣＯ２の相挙動により説明可能である。ｓｃＣＯ２中では、温度を変更すると、媒体の密度が変化するので、単一相が二相に分離する可能性がある。転化率の増大は、液相中、さらには気相中における反応速度の劇的な増大に起因しうる。これにより、相分離のマイナスの影響が補償される。
【００８８】
（１１）触媒のリサイクル
不均一系触媒は、リサイクルの利点を提供できるとされているので、本発明者らは、再利用のために、単に濾過により、それを分離した。５回目のリサイクルの後の結果を前述の表１（項目９、項目１８）に示す。この結果から、両方のニトリルで、触媒の再利用が可能であることが示唆された。ニトリルの水素化時における金属部位のブロッキングによる触媒失活の主な理由の１つであるこの事実は、イミン中間体が、ｓｃＣＯ２中への高い溶解性を有することを考慮することにより、立証されると思われる。
【００８９】
結果として、ｓｃＣＯ２は、ベンゾニトリル及びアジポニトリルから、それらの対応するアミンへの水素化を促進する有望な媒体であることが実証された。いかなる添加剤も用いることなく、Ｐｄ／ＭＣＭ−４１触媒を用いて、ベンゾニトリルの水素化から第一級アミンへの高い転化率（９０．２％）及び選択率（９１％）が達成された。ベンゾニトリルでは、ＣＯ２圧、粒子サイズ、及び担体の性質は、第一級アミンの選択率を決定する最も重要なパラメーターである。単にＣＯ２圧の調整及び中性ＭＣＭ−４１から酸性Ｃへの担体の変更を行うだけで、もう１つの重要な化合物ジベンジルアミンが生成された。
【００９０】
さらには、ＣＯ２圧は、また、アジポニトリルの転化率を増大させる効果的な役割も果たす。ＣＯ２圧及び温度に依存して、Ｒｈ／Ａｌ２Ｏ３触媒を用いてアジポニトリルから６−アミノカプロニトリル（ナイロン６６に非常に重要な化合物；１００％）への完全転化が達成された。触媒は、両方とも、リサイクルして好結果を得ることが可能である。ここに提示されたこの簡便な方法は、ニトリルを水素化するためのクリーンな化学プロセスのさらなる改良を行うのにきわめて適していると思われる。
【産業上の利用可能性】
【００９１】
以上詳述したように、本発明は、超臨界二酸化炭素中における有機ニトリル化合物の水素化物の製造方法に係るものであり、本発明により、ベンゾニトリル及びアジポニトリルなどの有機ニトリル化合物の水素化時に、超臨界二酸化炭素（ｓｃＣＯ２）を使用して、いかなる添加剤も用いることなく、Ｐｄ／ＭＣＭ−４１触媒又はＲｈ／Ａｌ２Ｏ３触媒を用いて、たとえば、ベンゾニトリルを高選択率（９０．９％）でベンジルアミンに水素化し、アジポニトリルを高転化率及び高選択率（選択率１００％）で６−アミノカプロニトリルに水素化することを可能とする水素化物の製造方法が提供される。
【００９２】
本発明では、単にＣＯ２圧を調整することにより、ベンジルアミン又はジベンジルアミンを得ることが可能であり、たとえば、より低い圧力領域では、保護剤としてのＣＯ２作用により、第一級アミンが生成されるが、より高い圧力では、第一級アミンの収率さらにはＣＯ２中へのイミン中間体の溶解性が増大して、ジベンジルアミンの選択率が高くなる。本発明は、溶媒とニトリル基との相互作用及び触媒の同一の活性部位に対するジニトリルとアミノニトリルとの改善された競合により、それぞれ、アミノニトリル生成物のより高い転化率及び選択率が得られることを可能とする有機ニトリル化合物の水素化物の製造方法を提供するものとして有用である。
【図１】
0005565799.tif 000006
【図２】
0005565799.tif 000007
【図３】
0005565799.tif 000008
【図４】
0005565799.tif 000009
【図５】
0005565799.tif 000010
【図６】
0005565799.tif 000011